(57)【特許請求の範囲】
【請求項１】
親水性末端基を持つシリコーン含有モノマーであって、
式（ＩＩ）：
【化１】
0006010807.tif 000034
［式中、Ｒ１はＨまたはＣＨ３であり、ＸはＯまたはＮＲ５４（ここで、Ｒ５４はＨであるか、または１〜４個の炭素を持つ一価のアルキルである）であり、Ｗ１は０〜１０の整数であり、Ｗ２は２〜１００の整数であり、Ｗ３は１〜６の整数であり、Ｘ１はＯまたはＮであり、Ｒ５５は、Ｈ、エタノール（−ＣＨ２ＣＨ２ＯＨ）、グリセロール（−ＣＨ２ＣＨ（ＯＨ）ＣＨ２（ＯＨ））であり、Ｗ４は１であり（Ｘ１がＯである場合）；またＲ５５はエタノール（−ＣＨ２ＣＨ２ＯＨ）、１〜６個の炭素原子を有する直鎖または分岐のアルキル基、脂肪族ポリエーテルであり、Ｗ４は２である（Ｘ１がＮである場合）］
にしたがった、非イオン性末端基を含むシリコーン含有モノマー。
【請求項２】
親水性末端基を持つシリコーン含有モノマーであって、
式（ＩＶ）：
【化２】
0006010807.tif 000035
［式中、Ｒ１はＨまたはＣＨ３であり、ＸはＯまたはＮＲ５４（ここで、Ｒ５４はＨであるか、または１〜４個の炭素を持つ一価のアルキル基である）であり、Ｗ１は０〜１０の整数であり、Ｗ２は２〜１００の整数であり、Ｗ３は１〜６の整数であり、Ｚ１は正味荷電の有無にかかわらずイオン基であり、イオン性末端基Ｚ１が、式（ＩＶ−Ｃ）で表される両性イオン基を含む］
にしたがった、イオン性末端基を含むシリコーン含有モノマー。
【化３】
0006010807.tif 000036
［式中、Ｒ６１、Ｒ６２はそれぞれ独立に水素またはＣ１〜Ｃ４アルキルから選択され、ｔは１〜４の整数である］
【請求項３】
親水性末端基を持つシリコーン含有モノマーであって、
式（ＩＶ）：
【化４】
0006010807.tif 000037
［式中、Ｒ１はＨまたはＣＨ３であり、ＸはＯまたはＮＲ５４（ここで、Ｒ５４はＨであるか、または１〜４個の炭素を持つ一価のアルキル基である）であり、Ｗ１は０〜１０の整数であり、Ｗ２は２〜１００の整数であり、Ｗ３は１〜６の整数であり、Ｚ１は正味荷電の有無にかかわらずイオン基であり、イオン性末端基Ｚ１が、式（ＩＶ−Ｄ）で表される両性イオン基を含む］
にしたがった、イオン性末端基を含むシリコーン含有モノマー。
【化５】
0006010807.tif 000038
［式中、Ｒ６１、Ｒ６２はそれぞれ独立に水素またはＣ１〜Ｃ４アルキルから選択され、ｔは１〜４の整数である］
【請求項４】
ヒドロシリル化反応の２つのステップを含む、請求項１〜３のいずれか一項に記載の親水性末端基を持つシリコーン含有モノマーの製造方法であって、
ヒドロシリル化触媒の存在下で、１種のジシランと少なくとも１種の親水基含有化合物または親水基形成化合物とを含んでいる第１反応混合物を、ヒドロシリル化反応が可能なビニル官能基と反応させてモノシランを作り出す第１ステップと、
無溶媒系あるいは有機溶媒中において、ヒドロシリル化触媒の存在下で、また任意選択的に重合抑制剤の存在下で、得られたモノシランを、重合可能基を含むビニル官能性モノマーと反応させる第２ステップと
を含む、親水性末端基を持つシリコーン含有モノマーの製造方法。
【請求項５】
請求項１〜３のいずれか一項に記載のシリコーン含有モノマーと少なくとも１種のエチレン性不飽和コモノマーとの混合物を含む組成物。
【請求項６】
請求項１〜３のいずれか一項に記載のシリコーン含有モノマーと、少なくとも１種のエチレン性不飽和コモノマーと潤滑剤と湿潤剤と薬物との混合物を含む組成物。
【請求項７】
請求項５または６に記載の混合物を重合させて製造されるポリマーまたはポリマー網目構造を含む組成物。
【請求項８】
請求項５〜７のいずれか一項に記載の組成物を含む物品。
【請求項９】
前記物品が眼科用デバイスである、請求項８に記載の物品。
【発明の詳細な説明】
【発明の詳細な説明】
【０００１】
［背景技術］
コンタクトレンズなどのバイオメディカルデバイス（ｂｉｏｍｅｄｉｃａｌ  ｄｅｖｉｃｅｓ）用の物質を設計および選択するには、多数の因子を考慮して、物理的、化学的、および生物学的な特性を最適化しなければならない。こうした特性の例としては、その幾つかを挙げれば、酸素透過性、湿潤性、生体適合性、物理的強度、モジュラス、および光学的要件がある。シリコーン系物質は、酸素透過性が高いため、シリコーンハイドロゲルコンタクトレンズの製造に広く使用されてきた。しかし、シリコーンは疎水性物質であり、そのためシリコーンコンタクトレンズは、製造時に、疎水性レンズ型枠と接触して、比較的疎水性の非湿潤性表面が作り出される傾向がある。レンズ配合物中で、また水媒体で飽和状態にされた最終的なレンズ中で、疎水性シリコーンと親水性成分との相分離が起こると、光学的透明度が損なわれることがある。さらに、脂質およびタンパク質は、疎水性表面に付着し、光学的透明度に影響を及ぼす傾向が大きい。
【０００２】
コンタクトレンズ表面に、持続的な親水性（着用快適性（ｗｅａｒ  ｃｏｍｆｏｒｔ）および角膜の健康にとってきわめて重要な特性）を付与するために様々な方法が用いられてきた。湿潤性を増大させる一般的な方法の１つは、ポリビニルピロリドン（ＰＶＰ）などの内部湿潤剤を添加するか、またはプラズマ、高エネルギー照射および局所コーティングによって表面を変えて、極めて親水性の表面を得るというものである。例えば、欧州特許出願公開第７１３１０６（Ａ１）号明細書および欧州特許出願公開第２０８９０６９（Ａ１）号明細書を参照されたい。プラズマ処理は、非ハイドロゲルレンズには有効でありうるが、ハイドロゲルレンズでは、水吸収（ｈｙｄｒａｔｉｏｎ）（非常に大きな体積増加が生じる過程）の間にプラズマコーティングの破壊およびレンズ変形が起こるため、ある程度の成果しかない。体積増加は、水吸収の間に水が吸収されることによるレンズの体積の増大である。局所コーティングにより表面特性を効率的に変えることができるが、製造において、しばしば本質的に複雑な追加ステップが導入されることになる。
【０００３】
レンズ配合物に親水性モノマーを加えることにより表面湿潤性を増大させようとしたものもある。両性イオン基（スルホベタインを含む）を持つアクリレートまたはメタクリレートなどのイオン性モノマー（例えば、米国特許第６７３３１２３号明細書、米国特許出願公開第２００５／０１９１３３５号明細書および米国特許第５９３６７０３号明細書を参照）、カルボキシベタイン（例えば、特開昭６０−６７１２２号公報（ＪＰ  ６０６７１２２）、米国特許第６５９００５１号明細書および欧州特許出願公開第１７６００９８（Ａ１）号明細書を参照）、およびカルボキシベタインエステル（例えば、国際公開第２００８／０６６３８１（Ａ１）号パンフレットを参照）は、多くの場合、高親水性であり、涙液膜を維持しかつ脂質またはタンパク質の付着を減少させることができるが、こうした両性イオン基含有モノマーは一般に固体であり、多数の親水性モノマーだけでなく、特に疎水性モノマー（シリコーンハイドロゲルレンズの酸素透過性にとって不可欠なシリコーンモノマーなど）への溶解度がきわめて低い。それらは、レンズ配合物中の他の成分との相溶性がなく、それゆえに、使用量が限られるか、あるいはモノマー混合物から沈殿または相分離して光透過性に影響することになる。
【０００４】
非イオン性親水性モノマーは、コンタクトレンズに親水性を付与するために用いられてきた。その例としては、メタクリル酸２−ヒドロキシエチル、Ｎ−ビニルピロリドン、およびジメチルアクリルアミドがある。他の反応性モノマーまたはプレポリマーも、内部湿潤能（ｉｎｔｅｒｎａｌ  ｗｅｔｔｉｎｇ  ｃａｐａｂｉｌｉｔｙ）を与えることが報告された（国際公開第２００６／０３９４６６（Ａ１）号パンフレットを参照）。さらに、酸素透過性、湿潤性および物理的特性のバランスを保つために、レンズ配合物中における親水性物質と他の成分とのバランスは、特にシリコーンハイドロゲルレンズの場合、注意深く保つ必要があり、多くの場合、何らかの仕方で他の特性を犠牲にすることなく全体的なレンズ性能を最適化する点で限界がある。
【０００５】
その一方で、親水性ならびにシリコーン含有モノマーとの相溶性は、シリコーンを含んでいる分子またはマクロマーに親水基を導入することによって改善できる。例えば、米国特許出願公開第２００８／００１５２８２（Ａ１）号明細書は、シリコーンハイドロゲルレンズの湿潤性および相溶性を改善するための一官能性および二官能性のヒドロキシル含有シリコーンモノマーを記載している。ヒドロキシル基は、重合可能な官能基とシリコーン成分との間の分子に結合している。この配置は、表面湿潤性を改善するための最高の効果をもたらす点で最適なものではないことがある。それは、ヒドロキシル基が、隣接基からの移動、配向および表面に存在することに関して制限されるからである。
【０００６】
両性イオン基を含んでいるコポリマーを、シリコーンモノマーと第三アミン含有モノマーとのプレポリマーから、様々な両性イオン剤（ｚｗｉｔｔｅｒｉｏｎｉｃ  ａｇｅｎｔｓ）によるグラフト化によって調製して、いっそう相溶性のあるレンズが製造されたが、その方法は再現性が乏しい（米国特許第６３４６５９４（Ｂ１）号明細書）。
【０００７】
国際公開第２００６／０３９４６６（Ａ１）号パンフレットは、疎水性シリコーン成分および湿潤性を改善するための内部湿潤剤としての親水性成分を含む、湿潤性シリコーンハイドロゲルを開示している。しかし、シリコーンハイドロゲルの分子構造および官能性は、バッチが変わると再現するのが難しく、多くの場合、レンズ製造の一貫性および高収量を確かなものとするために詳細に及ぶ特徴付けが必要である。
【０００８】
米国特許出願公開第２０１０／００１６５１４（Ａ１）号明細書は、非架橋性の加水分解可能なポリマーを含むシリコーンハイドロゲルコンタクトレンズであって、加水分解可能なポリマーは水吸収時に親水性ポリマーに変わることができ、それによって、後硬化表面処理を行わなくてもシリコーンハイドロゲルコンタクトレンズが親水性表面となる、シリコーンハイドロゲルコンタクトレンズを記載している。
【０００９】
前述の刊行物は、親水性モノマーを反応性モノマー混合物に混ぜる方法、より好ましくは、親水性モノマーをマクロマーまたはプレポリマーに混ぜて、均質モノマー混合物および光学的に明澄なレンズができるようにする方法を開示している。親水性モノマーまたはマクロマーをモノマー混合物に加えると、レンズの特性の何らかの面は改善されうるが、それは単純な加算則による結果に達しうるだけである。すなわち、改善の度合いは、最終物質中に存在する親水性モノマーの量に正比例するだけである。酸素透過性、光学的透明度、最適モジュラスおよび含水量、潤滑性、涙液膜の液体の保持力ならびに非特異タンパク質および脂質の吸着に対する抵抗性を含め、しばしば相反するパラメータのセットにおいて、望ましいレベルの性能（湿潤性など）は、限界に達する前に実現できず、悪いことに他の特性（相分離およびその結果としての曇りなど）に関して望ましくない結果がもたらされる。普通なら制約を加える（または相反する）パラメータによって制限されることなく、性能のある特定の面を効果的に向上させうる物質を提供することが必要とされている。
【００１０】
親水性の両性イオン基を含んでいるコーティング組成物を用いた局所的表面処理を、望ましい表面特性を実現するために施すことができるが、多くの場合、そうした処理は事前に作られたコーティング組成物を使用し、再現するのが困難であり、架橋ハイドロゲルマトリックスと施された局所コーティングとの間の化学結合を保証することがほとんどできない。プラズマ処理により、表面を疎水性から親水性に変えることができるが、徹底的に方法を開発する必要があるわりに、表面への限定的な益しかもたらされない。バルクの利点（酸素透過性、機械的性質、光学的透明度）と表面の利点（湿潤性、潤滑性、および生体適合性）の両方をもたらす物質を提供することが必要とされている。
【００１１】
［発明の概要］
それゆえに本発明の目的は、医療用デバイス（ｍｅｄｉｃａｌ  ｄｅｖｉｃｅｓ）のバルク特性および表面特性を改善するために、共有結合した親水基を持つシリコーン含有モノマーを提供することである。親水基とは、水に引きつけられる基である。
【００１２】
本発明のさらなる目的は、末端部に結合しかつ重合可能基とは離れている親水基を持つシリコーン含有モノマーであって、重合されてその重合物質を含むデバイスが形成されると、側鎖端部に結合した親水基が、高度な移動性を保ち、体液との接触の際に優先的に表面に移動することができる、親水基を持つシリコーン含有モノマーを提供することである。
【００１３】
表面に移動できる基は、本明細書では以下、表面改質基（ｓｕｒｆａｃｅ  ｍｏｄｉｆｙｉｎｇ  ｇｒｏｕｐｓ）とも呼ぶ。本発明によるモノマーは、バルクから表面に移動し、それによって表面を改質することのできる親水基を含む。表面の親水基により、親水性末端基の多い湿潤性表面が作り出され、好ましくは、含まれる親水基がバルクより１０モル％多い表面、より好ましくはバルクより５０モル％多い表面、さらにより好ましくはバルクより８０モル％親水基の多い表面が作り出される。
【００１４】
本発明の目的は、親水性のシリコーン含有モノマー、およびそれから作られる親水性の改善されたマクロマーおよびポリマーを提供することである。
【００１５】
本発明の更なる目的は、湿潤性、潤滑性、および生体適合性の向上した表面を持つ医療用デバイスおよび眼科用デバイス（ｏｐｈｔｈａｌｍｉｃ  ｄｅｖｉｃｅｓ）といった物品を提供することである。
【００１６】
本明細書では以下、末端基を、モノマーの末端部に結合した基と定義する。モノマーの末端部を、本明細書では以下、重合可能基を持たないモノマーの端部と定義する。
【００１７】
重合可能基は、本明細書では以下、フリーラジカル及び／またはカチオン重合、縮合重合、開環重合などが可能な基から選択される重合可能基と定義する。ラジカル重合は主にレンズの製造に使用されるので、好ましい重合可能基はフリーラジカル反応性基であり、それには（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミドがある。より好ましくは、重合可能基は、（メタ）アクリレート、アクリルオキシ、（メタ）アクリルアミド、およびそれらの混合物を含む。本明細書で使用される「（メタ）アクリレート」は、アクリレートとメタクリレートの両方を含む。本明細書で使用される「（メタ）アクリルアミド」は、アクリルアミドとメタクリルアミドの両方を含む。
【００１８】
本明細書では以下、基を、例えばＣ１〜Ｃ４基と呼んでいる場合、それは１〜４個の炭素原子を持つ基を意味し、あるいはＣ１〜Ｃ６の場合、１〜６個の炭素原子を持つ基を意味する。
【００１９】
本発明は、式Ｉ：
【化１】
0006010807.tif 000002
［式中、Ｒ１はＨまたはＣＨ３であり、ａは０または１であり、ｐは１〜６の整数であり、ｑは１〜３の整数であり、それぞれのｑについて末端基Ｒ５１、Ｒ５２、Ｒ５３は独立に、アルキル基、アルキルエーテル基、ウレタン基、トリメチルシロキシ基、あるいは置換または非置換の芳香族基であり、さらにＲ５１、Ｒ５２、またはＲ５３の少なくとも１つが、結合している親水性基Ｚを有し、ＸはＯまたはＮＲ５４（ここで、Ｒ５４はＨであるか、または１〜４個の炭素を持つ一価のアルキル基である）であり、ｎは１〜１００の整数であり、Ｒ２およびＲ３は独立に、アルキル基、アルキルエーテル基、トリメチルシロキシ基、あるいは置換または非置換の芳香族基であり、Ｌは二価のリンカーであり、これには、１〜１４個の炭素原子を有する置換または非置換アルキレン基（これは直鎖であっても分岐していてもよい）、２〜１２個の炭素を有する置換または非置換のアルコキシ基、ポリエーテル、オキサゾリン、置換および非置換の複素環基が含まれる］
のシリコーン含有モノマーに関する。
【００２０】
好適な親水基Ｚとしては、ヒドロキシル基、アミノ基、アミノ酸基、カルボン酸基、Ｃ１〜Ｃ６アミノアルキル基、Ｃ１〜Ｃ６アルキルアミノアルキル基、Ｃ１〜Ｃ４ヒドロキシアルキル基、Ｃ１〜Ｃ６ヒドロキシアルコキシ基、第四アミン基、スルホネート基、および両性イオン基がある。１つの実施形態では、親水基Ｚは、Ｒ５１、Ｒ５２、Ｒ５３の少なくとも１つにおける末端部と結合している。末端基Ｒ５１、Ｒ５２、Ｒ５３の末端部は、本明細書では以下、式Ｉのモノマー中のシリコーン基に共有結合していない、末端基Ｒ５１、Ｒ５２、Ｒ５３の端部と定義する。
【００２１】
更なる実施形態では、親水基Ｚは、Ｒ５１、Ｒ５２、Ｒ５３の少なくとも１つにおける末端部と共有結合していてよい。
【００２２】
別の実施形態では、式（ＩＩ）：
【化２】
0006010807.tif 000003
［式中、Ｒ１はＨまたはＣＨ３であり、ＸはＯまたはＮＲ５４（ここで、Ｒ５４はＨであるか、または１〜４個の炭素を持つ一価のアルキル基である）であり、Ｗ１は０〜１０の整数であり、Ｗ２は２〜１００の整数であり、Ｗ３は１〜６の整数であり、Ｘ１はＯまたはＮであり、Ｒ５５は、Ｈ、エタノール（−ＣＨ２ＣＨ２ＯＨ）、グリセロール（−ＣＨ２ＣＨ（ＯＨ）ＣＨ２（ＯＨ））であり、Ｗ４は１であり（Ｘ１がＯである場合）；またＲ５５は、エタノール（−ＣＨ２ＣＨ２ＯＨ）、１〜６個の炭素原子を有する直鎖または分岐のアルキル基、脂肪族ポリエーテルであり、Ｗ４は２である（Ｘ１がＮである場合）］
にしたがった、非イオン性末端基および親水性末端基を持つシリコーン含有モノマーがある。
【００２３】
別の実施形態では、イオン性末端基と式（ＩＶ）：
【化３】
0006010807.tif 000004
［式中、Ｒ１はＨまたはＣＨ３であり、ＸはＯまたはＮＲ５４（式中、Ｒ５４はＨであるか、または１〜４個の炭素を持つ一価のアルキル基である）であり、Ｗ１は０〜１０の整数であり、Ｗ２は２〜１００の整数であり、Ｗ３は１〜６の整数であり、Ｚ１は正味荷電の有無にかかわらずイオン基である］
にしたがった親水性末端基とを持つシリコーン含有モノマーがある。
【００２４】
更なる実施形態では、シリコーン含有モノマーは、式（ＩＶ−Ａ）：
【化４】
0006010807.tif 000005
［式中、ｍは１〜４の整数であり、Ｒ６１、Ｒ６２、Ｒ６３はそれぞれ独立に水素またはＣ１〜Ｃ４アルキルから選択される］
にしたがった両性イオン基を含むイオン性末端基Ｚ１を含む。
【００２５】
更なる実施形態では、上記の式ＩＶのシリコーン含有モノマーは、
式（ＩＶ−Ｂ）：
【化５】
0006010807.tif 000006
［式中、Ｒ６１、Ｒ６２はそれぞれ独立に水素またはＣ１〜Ｃ４アルキルから選択され、Ｒ６４はＣ１〜６アルキルまたはアルキルエーテルであり、ｔは１〜４の整数である］
で表される両性イオン基のようなイオン性末端基Ｚ１を含む。
【００２６】
更なる実施形態では、上記の式ＩＶのシリコーン含有モノマーは、式（ＩＶ−Ｃ）：
【化６】
0006010807.tif 000007
［式中、Ｒ６１、Ｒ６２はそれぞれ独立に、水素またはＣ１〜Ｃ４アルキルから選択され、ｔは１〜４の整数である］
で表される両性イオン基のようなイオン性末端基Ｚ１を含む。
【００２７】
更なる実施形態では、上記の式ＩＶのシリコーン含有モノマーは、
式（ＩＶ−Ｄ）：
【化７】
0006010807.tif 000008
［式中、Ｒ６１、Ｒ６２はそれぞれ独立に水素またはＣ１〜Ｃ４アルキルから選択され、ｔは１〜４の整数である］
で表される両性イオン基のようなイオン性末端基Ｚ１を含む。
【００２８】
更なる実施形態では、上記の式ＩＶのシリコーン含有モノマーは、前記イオン性末端基が、式（ＩＶ−Ｅ）：
【化８】
0006010807.tif 000009
［式中、（１）Ｒ７４はハロゲン化物陰イオン、スルホネート陰イオンであり；（２）Ｒ７１、Ｒ７２、Ｒ７３はそれぞれ独立に、１〜２２個の個の炭素原子を有する直鎖または分岐のアルキル基および置換または非置換のフェニルまたはベンジル環、脂肪族エステル、脂肪族ポリエーテル、フッ素化脂肪族ポリエーテル、シリコーン、シリコーンポリエーテルからなる群から選択され；（３）Ｒ７２、Ｒ７３は、（ａ）Ｎと一緒になって５〜７個の原子の飽和または不飽和複素環を形成するか、（ｂ）Ｎと一緒になりかつ酸素原子と組み合わさってＮ−モルホリノ基を形成するかのいずれかであってよく；あるいは（４）Ｒ７１、Ｒ７２、Ｒ７３およびＮが一緒になってキノリン、イソキノリンまたはヘキサメチレンテトラミンを表す］
で表される第四アミン末端基Ｚ１を含む。
【００２９】
本発明はさらに、親水性末端基を持つシリコーン含有モノマーを合成する方法であって、好適なヒドロシリル化触媒（カールシュテット触媒、ウィルキンソン触媒を含め当業者に知られているものを含む）の存在下でのシリコーン二水素化物とビニル官能性親水性物質との間の最初のヒドロシリル化反応によってモノシランを得るステップ、および得られたモノシランと重合可能基を含んでいるビニル官能性モノマーとの、その後のヒドロシリル化反応のステップを含む、親水性末端基を持つシリコーン含有モノマーを合成する方法に関する。
【００３０】
１つの実施形態では、親水性末端基を持つ式（Ｉ）のシリコーン含有反応性モノマーの製造方法は、ヒドロシリル化反応の２つのステップを含むことができる。すなわち、
ヒドロシリル化触媒の存在下で、１種のジシランと少なくとも１種の親水基含有化合物または親水基形成化合物とを含んでいる第１反応混合物を、ヒドロシリル化反応が可能なビニル官能基と反応させてモノシランを作り出す第１ステップと、
無溶媒系あるいは有機溶媒中において、ヒドロシリル化触媒の存在下で、また任意選択的に重合抑制剤の存在下で、得られたモノシランを、重合可能基を含むビニル官能性モノマーと反応させる第２ステップと
を含むことができる。
【００３１】
本明細書では以下、ジシランを、２つのＳｉ−Ｈ結合を含んでいるシラン分子またはシリコーン分子と定義し、モノシランを、１つのＳｉ−Ｈ結合を含んでいるシラン分子またはシリコーン分子と定義する。
【００３２】
更なる実施形態では、親水基は、保護剤によって一時的に保護し、ヒドロシリル化反応の前に、後で脱保護することができる。親水基形成化合物は、別の化合物と反応して親水性化合物を形成できる化合物である。特に、親水基形成化合物は、ビニル官能性アミン、ビニル官能性エポキシド、ビニル官能性イソシアネートから選択できる。
【００３３】
本発明はまた、シリコーン含有モノマーと少なくとも１種のエチレン性不飽和コモノマーとの混合物を含む組成物も包含する。
【００３４】
典型的には、こうした組成物は、潤滑剤、湿潤剤、および薬物を含むこともできる。
【００３５】
さらに、別の実施形態は、上述の親水性末端基を持つシリコーン含有モノマーと、少なくとも１種のエチレン性不飽和コモノマー、潤滑剤、湿潤剤、および薬物との混合物の重合によって製造されるポリマーまたはポリマー網目構造を含む組成物を含む。
【００３６】
別の実施形態は、上に開示した実施形態のいずれかに従った組成物を含む物品を含む。１つの実施形態では、物品は眼科用デバイスである。
【００３７】
したがって、本発明にしたがって製造されるモノマーは、物品、特に（酸素透過性が高く、湿潤性および生体適合性が良好であり、レンズ配合物中の他の広範囲の成分との相溶性のある、接眼レンズ物質を含め）眼科用デバイスを製造するのに役立つ。
【００３８】
［発明の詳細な説明］
第１の態様では、本発明は、式（Ｉ）：
【化９】
0006010807.tif 000010
［式中、Ｒ１はＨまたはＣＨ３であり、ａは０または１であり、ｐは１〜６の整数であり、ｑは１〜３の整数であり、それぞれのｑについて末端基Ｒ５１、Ｒ５２、Ｒ５３は独立に、アルキル基、アルキルエーテル基、ウレタン基、トリメチルシロキシ基、あるいは置換または非置換の芳香族基であり、さらにそれらの末端基の少なくとも１つが、好ましくはＲ５１、Ｒ５２、Ｒ５３の末端部に結合している親水性基Ｚを有し、ＸはＯまたはＮＲ５４（ここで、Ｒ５４はＨであるか、または１〜４個の炭素を持つ一価のアルキル基である）であり、ｎは１〜１００の整数であり、Ｒ２およびＲ３は独立に、アルキル基、アルキルエーテル基、トリメチルシロキシ基、あるいは置換または非置換の芳香族基であり、好ましいＲ２およびＲ３としては、メチル、エチル、トリメチルシロキシおよびフェニルがあり、Ｌは二価のリンカーであり、これには、１〜１４個の炭素原子を有する置換または非置換アルキレン基（これは直鎖であっても分岐していてもよい）、２〜１２個の炭素を有する置換または非置換のアルコキシ基、ポリエーテル、オキサゾリン、置換および非置換の複素環基が含まれる］
の親水性のシリコーン含有モノマーに関する。
【００３９】
１つの実施形態では、末端基Ｒ５１、Ｒ５２、Ｒ５３は、アルキルまたはアルキルエーテルである。好適なアルキル基は、Ｃ１〜Ｃ１０アルキルまたはＣ１〜Ｃ１０アルキルエーテル、好ましくはＣ１〜Ｃ５アルキルまたはＣ１〜Ｃ５アルキルエーテルである。好ましい実施形態では、２つの末端基Ｒ５１、Ｒ５２、Ｒ５３がメチル基である。
【００４０】
１つの実施形態では、Ｌは、置換アルコキシ基または置換複素環基を含む。好適な置換基としては、アリール基、アミン基、エーテル基、アミド基、ヒドロキシル基、これらの組合せなどがある。別の実施形態では、Ｌは、２〜１２個の炭素を有する直鎖または分岐のアルキレン基を含む。
【００４１】
更なる実施形態では、Ｒ５１、Ｒ５２、Ｒ５３のうちの少なくとも１つは、末端部に結合した親水基Ｚを有する。別の実施形態では、Ｒ２およびＲ３はそれぞれ独立に、メチル、エチル、トリメチルシロキシおよびフェニルから選択される。
【００４２】
好適な末端の親水基Ｚとしては、ヒドロキシル基、アミノ基、アミノ酸基、カルボン酸基、Ｃ１〜Ｃ６アミノアルキル基、Ｃ１〜Ｃ６アルキルアミノアルキル基、Ｃ１〜Ｃ４ヒドロキシアルキル基、Ｃ１〜Ｃ６ヒドロキシアルコキシ基、第四アミン基、スルホネート基、および両性イオン基がある。
【００４３】
別の実施形態では、Ｒ２およびＲ３それぞれ独立に、メチル、エチル、トリメチルシロキシおよびフェニルから選択される。
【００４４】
更なる実施形態では、Ｌは、２〜１２個の炭素を有する直鎖または分岐のアルキレン基を含み、前記親水基Ｚは、Ｒ５１、Ｒ５２、Ｒ５３の少なくとも１つにおける末端部と共有結合している。更なる実施形態では、末端親水基Ｚは、ヒドロキシル基、アミノ基、アミノ酸基、カルボン酸基、Ｃ１〜Ｃ６アミノアルキル基、Ｃ１〜Ｃ６アルキルアミノアルキル基、Ｃ１〜Ｃ４ヒドロキシアルキル基、Ｃ１〜Ｃ６ヒドロキシアルコキシ基、第四アミン基、スルホネート基、または両性イオン基から選択される。
【００４５】
更なる実施形態では、親水基Ｚは、Ｒ５１、Ｒ５２、Ｒ５３の少なくとも１つにおける末端部と共有結合することができる。
【００４６】
別の実施形態では、Ｒ５１、Ｒ５２、Ｒ５３はそれぞれ独立に、基の分子量範囲が１５〜４５００ｇ／モル、好ましくは１５〜１５００ｇ／モルである一価の基である。
【００４７】
更なる実施形態では、Ｌは、０〜１２個の間のエチレンオキシド単位を持つポリエチレンオキシドであってよい。
【００４８】
また、一実施形態では、ｐは２〜３の整数であってよく、かつ／またはｎは１〜２０の整数である。更なる実施形態では、ｎは１〜２０の整数であってよい。
【００４９】
１つの実施形態では、親水基は両性イオン基であってよい。
【００５０】
両性イオン基は、種々の原子上に形式電荷を持つが、総実効電荷が０である親水基であり、これは本質的に極性が非常にあり、水への溶解度が大きく、ほとんどの有機溶媒に難溶性である。両性イオン基の例としては、ほとんどの（生理学的ｐＨの）アミノカルボン酸基、アミノスルホン酸基、およびベタインがある。
【００５１】
ベタインは、正電荷を帯びた陽イオン基（水素原子を持たない第四アンモニウム陽イオンまたは第四ホスホニウム陽イオンなど）と、負電荷を帯びた官能基（陽イオン性部位に隣接していなくてもよいカルボキシレート基など）とを持つ任意の中性化合物である。したがってベタインは、特別なタイプの双性イオンでありうる。
【００５２】
好ましくは、両性イオン基はベタイン基であり、それには、スルホベタイン、カルボキシベタイン、およびリンベタイン（ｐｈｏｓｐｈｏｒ−ｂｅｔａｉｎｅ）があるが、これらに限定されない。生物システムでは、多数のベタインは、有機オスモライト（浸透ストレス、干ばつ、高塩分または高温からの保護のために合成されるかまたは細胞によって環境から取り込まれる物質）として働く。ベタインが細胞内に蓄積すると、細胞内に水がとどまることができ、それによって脱水作用から保護される。したがって、自然から学ぶなら、ベタインがレンズ物質に含まれると、湿潤性がよくなるだけでなく、保水性およびレンズ着用快適性もよくなりうることが期待される。保水性とは、涙液膜破壊時間（ＴＢＵＴ）を引き延ばすのに極めて重要な特性であり、最後の完全なまばたきと最初のドライ・スポットの出現（または涙液膜の破壊）との間の間隔として定義される。細胞質膜を構成する脂質成分は、主に両性イオン性リン脂質であり、抗血栓性であると考えられており、多数の両性イオン基（ホスホリルコリン（ＰＣ）、スルホベタイン、カルボキシベタインを含む）が表面に存在すると、非特異タンパク質の吸着が劇的に減少しうる。優れた湿潤性および脂質の付着に対する抵抗性は、両性イオン基形成剤を反応させてレンズ物質にすることにより実現できることが報告されている（米国特許第６３４６５９４（Ｂ１）号明細書）。さらに、両性イオン基を含む表面は、細菌付着およびバイオフィルム形成に対する抵抗性も示した（Ｇａｎｇ  Ｃｈｅｎｇ，Ｚｈｅｎｇ  Ｚｈａｎｇ，Ｓｈｅｎｇｆｕ  Ｃｈｅｎ，Ｊａｍｅｓ  Ｄ．Ｂｒｙｅｒｓ，Ｓｈａｏｙｉ  Ｊｉａｎｇ，Ｂｉｏｍａｔｅｒｉａｌｓ  ２８（２００７）４１９２−４１９９）。
【００５３】
本発明によれば、親水基は、シリコーン含有モノマーに共有結合しており、それによりレンズ配合物中への得られたモノマーの溶解度が増大する。こうして得られたシリコーン含有モノマーの両親媒性は、レンズ配合物中および最終的なレンズ組成物中で極性成分および非極性成分を互いに混ざるようにし（ｃｏｍｐａｔａｂｌｉｚｉｎｇ）、そのようにして酸素透過性および光学的透明度の性能を同時に改善するのにも役立ちうる。
【００５４】
本発明によれば、親水基Ｚは、末端部で、かつ重合可能基Ｂから離れてシリコーン含有モノマーに結合できる。ポリマーまたはポリマー網目構造（Ａ）が形成されたとき（図１を参照）および水吸収の後、そのような配置により、主鎖および疎水性シリコーンの多い領域から親水性末端基が離れることが可能になるので、そのような配置は不可欠である。そのような分子スケールの（再）配向は、動的温度因子（ｔｈｅｒｍａｌ  ｄｙｎａｍｉｃ  ｆａｃｔｏｒｓ）およびイオン性相互作用によって推進されうることは当業者にとって理解されうる。（再）配向の結果として、親水性末端基の表面濃度および空間分布が表面で増して、所望の湿潤性および好ましい生体応答が実現されるであろう。
【００５５】
図１において、Ｂは重合可能基、好ましくはエチレン性不飽和基（Ｃ＝Ｃ基と同等）であり、Ｚは親水基であり、Ｙは、コモノマー、架橋剤、マクロマーまたはプレポリマー（コンタクトレンズ配合物中に使用される１つまたは複数の重合可能基を持つ）、およびこれらの組合せである。親水基Ｚは、ヒドロキシル基、カルボン酸基、アミノ基、Ｃ１〜Ｃ６アミノアルキル基、Ｃ１〜Ｃ６アルキルアミノアルキル基、Ｃ１〜Ｃ４ヒドロキシアルキル基、Ｃ１〜Ｃ６ヒドロキシアルコキシ基、第四アミン基、スルホネート基、両性イオン基、およびこれらの組合せを包含する。Ｌ１およびＬ２はどちらも独立に、アルキル、アルキルエーテル、あるいは置換または非置換の芳香族基（直鎖であっても分岐していてもよい）、ポリエーテル、オキサゾリン、置換および非置換の複素環式化合物である。
【００５６】
親水基は、ポリマー側鎖の末端に結合しているので、移動性が高くなっており、水吸収された状態では、表面への移動が促進されて、それによって効果的に表面濃度および湿潤性が増大させられる。親水性末端基の表面濃度および空間分布は、親水性末端基と隣接成分（シリコーンセグメントを含む）の極性の違い、および親水性末端基とシリコーンセグメントとを含む側鎖のセグメント移動性に応じて異なることになることは、当業者に理解できることである。極性の違いおよびセグメント移動性が大きくなるほど、推進力は強くなり、疎水性領域からの末端基の分離に関して制限が少なくなり、デバイスと生体との界面で増す。表面への親水性末端基の分散がそのように増すことは、湿潤性表面を増大させ、液体膜の潤滑性を促進して、使用者がまばたきするときにレンズが移動（元に戻ることが）できるようにするのに有益である。これは、栄養素、酸素および電解質の生物学的交換をさらに促進し、そのようにして、生理学的条件のバランスを改善する。
【００５７】
親水性末端基の好ましい分布および表面への分離は、医療用デバイスの製造における標準処理段階の間に実現される。コンタクトレンズの製造では、処理には、硬化、抽出、殺菌および包装が含まれうる。硬化の間に、反応性モノマー混合物は疎水性のレンズ型枠にさらされ、硬化されると架橋網を形成する。疎水性シリコーン成分は、型枠と接触するときに、「類は類を呼ぶ」力で動かされて表面に移動し、表面に濃縮される傾向がある。型枠から取り出した後、抽出、殺菌および包装を行うときにレンズを水性媒体にさらす。こうした処置により、シリコーンに結合した親水基はレンズ表面の最も外側の層に向いて配向するようさらに促進され、それによって表面エネルギーは最小化される。そのような処理ステップにより、親水基の再配分が可能になり、バルク中の平均濃度（理論平均の濃度の近似値でありうる）と比べて最低でも１０％多い親水基Ｚ（ポリマー組成物中のそうした基のモルパーセントで計算）を含む表面層が作られる。より好ましくは、表面層の親水基Ｚの濃度とバルクの親水基Ｚの濃度の差は、３０モル％を超え、さらにより好ましくは５０モル％を超える。
【００５８】
緩衝液を用いた水抽出および包装の間など、水環境にコンタクトレンズをさらす過程で、レンズは接触溶液と質量交換を行い、そのようにして水性媒体との接触の際に、表面への移動性親水基の再配分が促進される。親水性末端基と水性媒体との間の好ましい相互作用により、レンズの外面への末端基の分離が引き起こされる。これは、界面エネルギーの最小化による熱力学的に推進される過程である。界面エネルギーは、デバイスおよび体液または体表との界面におけるギブズの自由エネルギーである。重合可能基Ｂは、フリーラジカル及び／またはカチオン重合、縮合重合、開環重合などを行うことができる基から選択できる。ラジカル重合が主にレンズ製造に使用されるので、好ましい重合可能基は、フリーラジカル反応性基であり、それには、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミドがある。より好ましくは、重合可能基は、式（Ｉ）［式中、Ｒ１はＨまたはＣＨ３である］に記載されている（メタ）アクリレート、アクリルオキシ、（メタ）アクリルアミド、およびこれらの混合物である。本明細書で使用される「（メタ）アクリレート」は、アクリレートとメタクリレートの両方を含む。
【００５９】
好適な非イオン性親水基Ｚとしては、ヒドロキシル基、アミノ基、アミノ酸基、カルボン酸基、Ｃ１〜Ｃ６アミノアルキル基、Ｃ１〜Ｃ６アルキルアミノアルキル基、Ｃ１〜Ｃ４ヒドロキシアルキル基、およびＣ１〜Ｃ６ヒドロキシアルコキシ基がある。１つの実施形態では、親水基を含むシリコーンモノマーは、式（ＩＩ）：
【化１０】
0006010807.tif 000011
［式中、Ｒ１はＨまたはＣＨ３であり、ＸはＯまたはＮＲ５４（ここで、Ｒ５４はＨであるか、または１〜４個の炭素を持つ一価のアルキルである）であり、Ｗ１は０〜１０の整数であり、Ｗ２は２〜１００の整数であり、Ｗ３は１〜６の整数であり、Ｘ１はＯまたはＮであり、Ｒ５５は、Ｈ、エタノール（−ＣＨ２ＣＨ２ＯＨ）、グリセロール（−ＣＨ２ＣＨ（ＯＨ）ＣＨ２（ＯＨ））であり、Ｗ４はであり（Ｘ１がＯである場合）；またＲ５５は、エタノール（−ＣＨ２ＣＨ２ＯＨ）、１〜６個の炭素原子を有する直鎖または分岐のアルキル基、脂肪族ポリエーテルであり、Ｗ４は２である（Ｘ１がＮである場合）］
にしたがった化合物を含む。
【００６０】
１つの好ましい実施形態では、シリコーン含有モノマーは、式（ＩＩＩ）：
【化１１】
0006010807.tif 000012
［式中、Ｒ１はＨまたはＣＨ３であり、ＸはＯまたはＮＲ５４（ここで、Ｒ５４はＨであるか、または１〜４個の炭素を持つ一価のアルキル基である）であり、Ｗ１は０〜１０の整数であり、Ｗ２は２〜１００、より好ましくは２〜５の整数である］
で記載した、モノマーに結合した末端ヒドロキシル基を有する（メタ）アクリレートである。
【００６１】
別の好ましい実施形態では、親水基Ｚ１は、式（ＩＶ）：
【化１２】
0006010807.tif 000013
［式中、Ｒ１はＨまたはＣＨ３であり、ＸはＯまたはＮＲ５４（ここで、Ｒ５４はＨであるか、または１〜４個の炭素を持つ一価のアルキル基である）であり、Ｗ１は０〜１０の整数であり、Ｗ２は２〜１００の整数であり、Ｗ３は１〜６の整数であり、Ｚ１は正味荷電の有無にかかわらずイオン基である］
にしたがったシリコーン含有モノマーの端部に結合したイオン性基である。
【００６２】
イオン基の例としては、第四アミン基、スルホネート基、あるいは式（ＩＶ−Ａ）：
【化１３】
0006010807.tif 000014
［式中、ｍは１〜４の整数、より好ましくは３であり、Ｒ６１、Ｒ６２、Ｒ６３はそれぞれ独立に水素またはＣ１〜Ｃ４アルキルから選択され、より好ましくはメチル基である］
で表される両性イオン基；あるいは、式（ＩＶ−Ｂ）：
【化１４】
0006010807.tif 000015
［式中、Ｒ６１、Ｒ６２はそれぞれ独立に水素またはＣ１〜Ｃ４アルキルから選択され、より好ましくはメチル基であり、Ｒ６４はＣ１〜６アルキルまたはアルキルエーテルであり、ｔは１〜４の整数、より好ましくは２である］
で表される両性イオン基；または式（ＩＶ−Ｃ）：
【化１５】
0006010807.tif 000016
［式中、Ｒ６１、Ｒ６２はそれぞれ独立に水素またはＣ１〜Ｃ４アルキルから選択され、ｔは１〜４の整数、より好ましくは３である］
で表される両性イオン性基；または式（ＩＶ−Ｄ）：
【化１６】
0006010807.tif 000017
［式中、Ｒ６１、Ｒ６２はそれぞれ独立に水素またはＣ１〜Ｃ４アルキルから選択され、より好ましくはメチル基であり、ｔは１〜４の整数、より好ましくは１である］
で表される両性イオン基がある。
【００６３】
別の好ましい実施形態では、シリコーン含有モノマーは、（ＩＶ−Ｅ）
【化１７】
0006010807.tif 000018
［式中、（１）Ｒ７４はハロゲン化物陰イオン、スルホネート陰イオンであり；（２）Ｒ７１、Ｒ７２、Ｒ７３はそれぞれ独立に、１〜２２個の個の炭素原子を有する直鎖または分岐のアルキル基および置換または非置換のフェニルまたはベンジル環、脂肪族エステル、脂肪族ポリエーテル、フッ素化脂肪族ポリエーテル、シリコーン、シリコーンポリエーテルからなる群から選択され；（３）Ｒ７２、Ｒ７３は、（ａ）Ｎと一緒になって５〜７個の原子の飽和または不飽和複素環を形成するか、（ｂ）Ｎと一緒になりかつ酸素原子と組み合わさってＮ−モルホリノ基を形成するかのいずれかであってよく；あるいは（４）Ｒ７１、Ｒ７２、Ｒ７３およびＮが一緒になってキノリン、イソキノリンまたはヘキサメチレンテトラミンを表す］
で表される第四アミン末端基Ｚ１を有する。好ましい実施形態では、Ｒ７１、Ｒ７２，Ｒ７３の少なくとも１つは、１〜１８個の炭素原子を有するアルキル基である。
【００６４】
表面への細菌付着およびその結果としてのバイオフィルム形成は、多数のバイオメディカルデバイスおよびその用途にとって極めて重大な問題である。例えば、デバイスに関連した感染が生じうるし、それは医療用デバイスの使用の利点を損ないうる。バイオフィルム形成を少なくするかまたは防ぐ１つの方法は、親水剤（ｈｙｄｒｏｐｈｉｌｉｃ  ａｇｅｎｔｓ）で表面改質することによって表面へのバクテリアの初期付着を減少させるというものである。その中でも、両性イオン基を含む表面がバクテリア付着を減少させるのに効果的であることが見出された（Ｇａｎｇ  Ｃｈｅｎｇ  ｅｔ  ａｌ．，Ｂｉｏｍａｔｅｒｉａｌｓ，Ｖｏｌｕｍｅ  ２８，Ｉｓｓｕｅ  ２９，Ｏｃｔｏｂｅｒ  ２００７，Ｐａｇｅｓ  ４１９２−４１９９）。第四アミンは、医療用品（創傷被覆材、レンズケア溶液（ｌｅｎｓ  ｃａｒｅ  ｓｏｌｕｔｉｏｎｓ）、および他の消毒製品を含む）における有効な殺生剤として通常用いられ、第四アミン基を反応性シリコーン含有モノマーに組み込んでいて、それから作られる医療用品（例えば、コンタクトレンズ）の表面に抗微生物性を付与する。
【００６５】
シリコーン含有モノマーのシリコーンセグメントは、分岐していても、アルキル基またはフェニル基で置換されていてもよい。親水基は、置換基Ｒ５１、Ｒ５２、Ｒ５３の末端部にあり、重合可能な官能基から離れていて、親水基の隣の置換基の立体障害が最小化されて親水基の再配向が促進されるようになっているのが好ましい。例えば、２−（トリメチルシロキシ）−１，１，５，５−テトラメチルトリシロキサン（ＣＡＳ番号１７０８２−４６−１、沸点１６４℃）が市販されており、シリコーン含有モノマーの合成に使用できる。分岐した２−（トリメチルシロキシ）−１，１，５，５−テトラメチルトリシロキサンに基づくシリコーン含有モノマーの例としては、式（Ｖ）：
【化１８】
0006010807.tif 000019
［式中、Ｒ１はＨまたはＣＨ３であり、ＸはＯまたはＮＲ５４（ここで、Ｒ５４はＨであるか、または１〜４個の炭素を持つ一価のアルキル基である）であり、Ｗ１は０〜１０の整数である］
に基づく化合物がある。
【００６６】
２−（トリメチルシロキシ）−１，１，５，５−テトラメチルトリシロキサンの代わりに使用できる分岐シリコーンジシランとしては、例えば、以下に示す１，３−テトラキス（トリメチルシロキシ）ジシランおよび１，３−ビス（トリメチルシロキシ）−１，３−ジメチルジシロキサン（ＣＡＳ番号１６０６６−０９−４）がある。
【化１９】
0006010807.tif 000020
【００６７】
親水性末端基を持つ式（Ｉ）のシリコーン含有反応性モノマーを製造する方法は、ヒドロシリル化反応の２つのステップを伴う。
【００６８】
反応の第１ステップは、ヒドロシリル化触媒の存在下で、１種のジシランと少なくとも１種の親水基含有化合物または親水基形成化合物とを含んでいる第１反応混合物を、ヒドロシリル化反応を行うことのできるビニル官能基と反応させるステップを含む。合成を実施する際に、副反応を避け、化学反応を促進し、収量を改善するといった実際的な理由で、親水基含有ビニル官能性化合物と反応させる代わりに、親水基形成剤と反応できる官能基を含む前駆体を選択することもできる。
【００６９】
ジシランとは、２つのＳｉ−Ｈ結合を含んでいるシラン分子またはシリコーン分子と定義される。ジシランの例には、上述の分岐ジシランおよびヘキサメチルシロキサンがある。
【００７０】
親水基は、保護剤によって一時的に保護し、ヒドロシリル化反応の前に、後で脱保護することができる。親水基形成化合物は、別の化合物と反応して親水性化合物を形成できる化合物である。特に、親水基形成化合物は、ビニル官能性アミン、ビニル官能性エポキシド、ビニル官能性イソシアネートから選択できる。
【００７１】
例えば、ジシランとビニル官能性アミンのヒドロシリル化反応は、好適なヒドロシリル化触媒の存在下で実施させて、アミン含有モノシランを形成させることができる。こうして結合したアミン基は、前駆体として使用して、スルトンと反応させて、例えば、最終化合物中にスルホベタイン基を形成させることができる。それに対し、ジシランとビニル官能性ベタイン化合物との反応は、極性および溶媒への溶解度に劇的な差があるため、困難であろう。
【００７２】
モノヒドロシリル化生成物の収量を増大させるために、ジシランと親水基含有ビニル官能性化合物とのモル比は、好ましくは、１：１〜１０：１、より好ましくは１．５：１〜５：１である。反応は、ヒドロシリル化触媒の存在下で、有機溶媒の有無にかかわりなく、−２０℃〜７０℃、より好ましくは，−１０℃〜３０℃の反応温度において実施する。適切な有機溶媒としては、炭化水素、塩素化炭化水素、有機スルホキシド（ｏｒｇａｎｏｓｕｌｐｈｏｘｉｄｅｓ）、エーテル、ケトン、これらの混合物などがある。
【００７３】
反応の第２ステップは、得られたモノシランと重合可能基を含むビニル官能性モノマーとのヒドロシリル化反応を伴う。反応は、無溶媒系または有機溶媒中において、ヒドロシリル化触媒の存在下で、任意選択的に重合抑制剤の存在下で実施できる。モノシランとは、１つのＳｉ−Ｈ結合を含んでいるシラン分子またはシリコーン分子と定義される。重合可能基は、上で定義した基である。
【００７４】
反応の第１ステップで使用されるビニル官能基を持つ親水基含有化合物または親水基形成化合物および反応の第２ステップで使用される重合可能基を含むビニル官能性モノマーはどちらも、ビニル官能性モノマーと呼ぶ。
【００７５】
抑制剤は、エチレン性不飽和重合可能基に関連したラジカル重合の割合を減少させることができる化合物である。好適な抑制剤としては、メトキシフェノール、ブチル化ヒドロキシトルエン、これらの混合物などがある。反応の第２ステップの間に、抑制剤は、ビニル官能性モノマーのモル量に対して１０，０００ｐｐｍまでの量、好ましくは５０〜５，０００ｐｐｍの間の量を使用してよい。反応の第２ステップの間、モノシランとビニル官能性モノマーとのモル比は、好ましくは５：１〜１：５、より好ましくは１：１〜１：２である。反応の第２ステップの間、副反応（Ｏ−シリル化およびメタクリレート基のＣ＝Ｃのシリル化を含む）を回避し、最終生成物の収量を増大させるために、ビニル官能性モノマーを過剰にするのが望ましいであろう。反応は、ヒドロシリル化触媒の存在下で、有機溶媒の有無にかかわりなく、−２０℃〜７０℃、より好ましくは，−１０℃〜３０℃の反応温度において実施する。好適な有機溶媒としては、炭化水素、塩素化炭化水素、有機スルホキシド、エーテル、ケトン、これらの混合物などがある。
【００７６】
当業者に知られている好適なヒドロシリル化反応触媒としては、白金化合物およびロジウム化合物がある。有用な触媒の例としては、クロロ白金酸、クロロ白金酸とアルコール、アルデヒド、およびケトンとの錯体、白金−オレフィン錯体、白金−ビニルシロキサン錯体、白金−ホスフィン錯体、白金−ホスフィット錯体、ジカルボニルジクロロ白金、白金−炭化水素錯体、クロロトリス（トリフェニルホスフィン）ロジウム（Ｉ）（ウィルキンソン触媒とも呼ばれる）、ロジウム（ＩＩＩ）クロリド、固体キャリヤーに担持された白金、固体キャリヤーに担持されたロジウムおよびこれらの混合物がある。どちらの反応ステップ時にも、ヒドロシリル化触媒は、ビニル官能性モノマーのモル量に対して５ｐｐｍ〜５００ｐｐｍの間、好ましくは１０ｐｐｍ〜３００ｐｐｍの間の量だけ使用する。
【００７７】
当業者に知られている様々な精製方法を、モノシランおよび最終的なシリコーン含有反応性モノマー化合物の精製に使用でき、その方法には、標準圧力または減圧下における蒸留、溶媒抽出、吸着剤抽出、超臨界流体抽出、およびこれらの組合せがある。
【００７８】
本発明のシリコーン含有モノマーは、好ましくは、眼科用デバイス、より好ましくはシリコーンハイドロゲルコンタクトレンズを作製するための組成物に使用される。シリコーン含有モノマーは、少なくとも１種のエチレン性不飽和コモノマーと混ぜてこの組成物に使用される。好ましくは、組成物は、典型的なコンタクトレンズ組成物に使用される様々なモノマーの混合物である。そのようなモノマーの例には、トリメチル−シリル−プロピル−メタクリレート（ｔｒｉｍｅｔｈｙｌ−ｓｉｌｙｌ−ｐｒｏｐｙｌ−ｍｅｔｈａｃｒｙｌａｔｅ）（Ｔｒｉｓ）、メタクリル酸２−ヒドロキシエチル（ＨＥＭＡ）、Ｎ，Ｎ−ジメチルアクリルアミド（ＤＭＡ）、テトラエチレングリコールジメタクリレート（ＴＥＧＤＭＡ）およびアゾビスイソブチロニトリル（ＡＩＢＮ）がある。
【００７９】
より好ましくは、眼科用デバイスの作製のために、本発明のシリコーン含有モノマーを用いて、組成物中のある特定量の疎水性シリコーンモノマーと置き換える。そのような疎水性シリコーンモノマーの例は、例えば、米国特許第４１５３６４１号明細書に記載されている。組成物中の疎水性シリコーンモノマーの一部またはその量全体を、最終的な眼科用デバイスの特性に対して（例えば、湿潤性および潤滑性に対して）有益な効果のある親水性モノマーで置き換えることができる。
【００８０】
当業者なら、組成物中の親水性シリコーンモノマーと疎水性シリコーンモノマーとの最適な比率を見いだすことができるであろうし、眼科用デバイスのバルク特性（酸素透過性、機械的性質、光学的透明度）と表面特性（湿潤性、潤滑性、生体適合性）との間の最適なバランスを得られるであろう。
【００８１】
組成物は、例えば、潤滑剤、湿潤剤および薬物のような他の成分を含むこともできる。
【００８２】
さらに、別の実施形態としては、親水性末端基を持つ上述のシリコーン含有モノマーと、少なくとも１種のエチレン性不飽和コモノマー、潤滑剤、湿潤剤、および薬物との混合物の重合によって製造されるポリマーまたはポリマー網目構造を含む組成物がある。
【００８３】
別の実施形態としては、上に開示した実施形態のいずれかに従った組成物を含む物品がある。１つの実施形態では、物品は医療用デバイスである。医療用デバイスは、好ましくは眼科用デバイス、より好ましくは眼内レンズまたはコンタクトレンズである。更なる実施形態では、コンタクトレンズはシリコーンハイドロゲルコンタクトレンズである。
【００８４】
したがって本発明のポリマーは、著しく有利な物理的特性、化学的特性および生物学的特性を、眼科用デバイスに、より好ましくはシリコーンハイドロゲルコンタクトレンズに与える。こうした特性の例としては、酸素透過性、湿潤性、生体適合性、物理的強度、モジュラス、および光学的要件がある。
【００８５】
物質を通り抜ける特定ガスの透過性（Ｄｋ）は、その物質中におけるガスの拡散率Ｄと溶解度を掛けたものである。コンタクトレンズの場合、Ｄｋ値は、どれだけの酸素がコンタクトレンズを透過でき、角膜へ到達するか、それゆえに角膜の健康に影響を与えるかについて相関関係を明らかにする。Ｄｋは、拡散セルを用いた光学的または電気化学的センサーを使用して測定でき、単位圧力差をかけたときに、特定条件下で、単位時間に試料のコンタクトレンズ物質の単位面積を通過し、単位厚みのコンタクトレンズ物質を通過する酸素ガスの正味体積によって測定できる。酸素透過性は、１０−１１（ｃｍ２／ｓｅｃ）（ｍｌＯ２／［ｍｌ×ｍｍＨｇ］）、あるいは同じことであるが、１０−１１（ｃｍ３［Ｏ２］×ｃｍ）／（ｃｍ２×ｓｅｃ×ｍｍＨｇ）の単位で示される［Ａｍｅｒｉｃａｎ  Ｎａｔｉｏｎａｌ  Ｓｔａｎｄａｒｄ  ｆｏｒ  Ｏｐｈｔｈａｌｍｉｃｓ，ＡＮＳＩ  Ｚ８０．２０−２００４，８．１８−Ｏｘｙｇｅｎ  Ｐｅｒｍｅａｂｉｌｉｔｙ］。
【００８６】
湿潤性は、涙液膜形成およびその安定性、ならびにレンズの移動および角膜の回復と関連する潤滑性に関係した特性である。これは、水性媒体がどれほど容易に固体表面に広がってそれを濡らすことができるかを示す大きさであり、接触角で測定されることが多い［Ａｍｅｒｉｃａｎ  Ｎａｔｉｏｎａｌ  Ｓｔａｎｄａｒｄ  ｆｏｒ  Ｏｐｈｔｈａｌｍｉｃｓ，ＡＮＳＩ  Ｚ８０．２０−２００４，８．１  １−Ｃｏｎｔａｃｔ  Ａｎｇｌｅ］。接触角が小さいことは、湿潤性が良いことを示す。
【００８７】
生体適合性とは、生体材料が、どんな望ましくない局所作用も全身作用も、医薬療法を受ける人または受益者にもたらすことなく、その療法に関して所望の機能を果たせることであって、最も適切で有益な細胞応答または組織応答をその特定状況において生み出し、その療法の臨床的に関連した性能を最適化できることを指す（Ｄａｖｉｄ  Ｆ．Ｗｉｌｌｉａｍｓ，Ｂｉｏｍａｔｅｒｉａｌｓ，Ｖｏｌｕｍｅ２９，Ｉｓｓｕｅ  ２０，Ｊｕｌｙ  ２００８，ｐａｇｅｓ  ２９４１−２９５３）。コンタクトレンズに用いる物質の生体適合性の証拠を確立しなければならない。この要求ための試験には、急性全身毒性、急性眼球刺激、細胞毒性、および感作によるアレルギー反応に関する試験が含まれているべきである。ＦＤＡによって述べられている指針をこの評価に使用できる。
【００８８】
一般的な医療用デバイスおよび特にコンタクトレンズの場合、強度およびモジュラスを含め適切な物理的性質は、デバイスの取り扱い性と一体性を維持するのに必要である。快適性のためには低いモジュラス、取り扱い性のためには十分な機械的強度が望ましい。こうした物理的−機械的性質は、水吸収したコンタクトレンズ物質に対する標準試験で測定できる［Ａｍｅｒｉｃａｎ  Ｎａｔｉｏｎａｌ  Ｓｔａｎｄａｒｄ  ｆｏｒ  Ｏｐｈｔｈａｌｍｉｃｓ，ＡＮＳＩ  Ｚ８０．２０−２００４，８．１１−８．１４  Ｆｌｅｘｕｒａｌ  ｓｔｒｅｎｇｔｈ，８．１６  Ｈａｒｄｎｅｓｓ，８．１７  Ｍｏｄｕｌｕｓ  ｏｆ  ｅｌａｓｔｉｃｉｔｙ］。
【００８９】
潤滑性は、ある表面と別の表面との摩擦係数によって測定される表面の特徴である。コンタクトレンズでは、潤滑性は、まばたきの間に角膜上でレンズがどれほど容易に移動できるか、それによって角膜表面を回復させ、角膜へのレンズの付着を避けることができるかと関連している。一般に、イオン透過性の高いより湿潤性のレンズは移動性が高く、移動性／潤滑性の高いレンズは常に望ましいものである。
【００９０】
涙液を保持する能力は、涙膜破壊時間（ｔｅａｒ  ｆｉｌｍ  ｂｒｅａｋ  ｕｐ  ｔｉｍｅ）（ＴＢＵＴ）で測定でき、これは、最後のまばたきから涙液膜に最初のドライ・スポットが生じるまでに経過する時間である。涙液膜は、まばたきとまばたきの間に自然に壊れて、コンタクトレンズ表面が空気にさらされ、レンズと角膜の脱水が助長される。目のまばたきのたびに涙液膜は新たにされる。したがって、ＴＢＵＴがまばたきとまばたきの間の時間（約１０秒間）と同じくらいであるなら、眼球表面は濡れた状態が保たれ健康が維持される。
【００９１】
コンタクトレンズが、非特異タンパクおよび脂質の吸着に対して抵抗性がある場合も有利である。シリコーンハイドロゲルレンズの場合、疎水性シリコーンセグメントは、表面自由エネルギーを最小化しようとして、空気にさらされたレンズ表面に向かって移動し、そこに濃縮される傾向がある。疎水性シリコーンは涙液膜中の脂質およびタンパク質に対して親和性があり、そのため過剰の付着が起こり、光学的透明度およびレンズの着用快適性に影響を与える。これは、レンズでの付着および蛍光色素の浸透を追跡することにより定性的に測定できる。
【００９２】
またコンタクトレンズは特に、光学的に透明であり、コンタクトレンズの作製に用いられるポリマーの色はごくわずかである必要もある。コンタクトレンズ配合物中のシリコーンモノマーおよび親水性モノマーは一般に不混和性であり、それらは可視光線を散乱させるのに十分大きな別個の相を形成する傾向がある。有効量の相溶化剤（ｃｏｍｐａｔａｂｌｉｚｉｎｇ  ａｇｅｎｔ）をレンズ配合物に含めて、別個の相の大きさを可視光線の波長よりも十分小さくするならば、これを最小化またはなくすことができる。可視光線領域の光散乱を測定すると、コンタクトレンズにとって重要な相分離の指標が得られる。コンタクトレンズの光学的透明度は、コンタクトレンズの分光透過率および視感透過率を測定することによって評価できる［Ａｍｅｒｉｃａｎ  Ｎａｔｉｏｎａｌ  Ｓｔａｎｄａｒｄ  ｆｏｒ  Ｏｐｈｔｈａｌｍｉｃｓ，ＡＮＳＩ  Ｚ８０．２０−２００４，８．１０−Ｓｐｅｃｔｒｕａｌ  ａｎｄ  ｌｕｍｉｎｏｕｓ  ｔｒａｎｓｍｉｔｔａｎｃｅｓ］。本発明はまた、上述した実施形態の組合せを含む。
【００９３】
本発明は、以下の例示的実施例によってさらに理解されるであろう。こうした実施例は、本発明を実施する方法を提案するだけを意図しており、本発明はこれらの実施例に限定されないことを理解すべきである。
【００９４】
［実施例］
［末端ヒドロキシル基を持つシリコーンメタクリレートの合成］
末端ヒドロキシル基を持つシリコーンメタクリレートを合成する一般手順を以下に記載する。
【化２０】
0006010807.tif 000021
ＴＭＳはトリメチルシロキサンである。
【００９５】
［具体的な実施例１］
この方法は、特定のｎ（ここで、ｎ＝２）の場合に示される非限定例によってさらによく理解できる。
【００９６】
［ステップ１．トリメチルシロキシプロピルヘキサメチル−トリシロキサンモノシランの合成］
【化２１】
0006010807.tif 000022
滴加漏斗（ａｄｄｉｔｉｏｎａｌ  ｆｕｎｎｅｌ）、窒素雰囲気（ｎｉｔｒｏｇｅｎ  ｂｌａｎｋｅｔ）、および熱電対（ｔｈｅｒｍａｌ  ｃｏｕｐｌｅ）を備えた５００ｍｌの三つ口丸底フラスコに、ヘキサメチルトリシロキサン（Ｇｅｌｅｓｔの市販試料）、無水トルエンおよびウィルキンソン触媒（トリス（トリフェニルホスフィン）ロジウム（Ｉ）クロリド）を充填し、次いでそのフラスコを４５℃の油浴で加熱した。アリルオキシトリメチルシラン（ＴＣＩ  Ａｍｅｒｉｃａから入手した市販試料）を滴加漏斗に移し、１時間かけてフラスコに滴加した。滴加後に、反応混合物は、窒素雰囲気下で一晩中、４５℃の油浴の中で撹拌した。ＦＴ−ＩＲは、アリルオキシトリメチルシランが完全に消費されたことを示唆した。粗生成物（透明な無色の液体だった）を分別蒸留（ｆｒａｃｔｉｏｎａｌｌｙ  ｄｉｓｔｉｌｌｅｄ）して、所望のトリメチルシロキシプロピルヘキサメチル−トリシロキサンを単離し、７５％の収率で回収した。
【００９７】
［ステップ２．メタクリルオキシエトキシプロピルヘキサメチル−トリシロキサンプロパノール（ｍｅｔｈａｃｒｙｌｏｘｙｅｔｈｏｘｙｐｒｏｐｙｌ  ｈｅｘａｍｅｔｈｙｌ−ｔｒｉｓｉｌｏｘａｎｅ  ｐｒｏｐａｎｏｌ）の合成］
【化２２】
0006010807.tif 000023
乾燥空気雰囲気下において滴下漏斗および熱電対を備えた２５０ｍｌの三つ口丸底フラスコに、メタクリル酸アリルオキシエチル（ａｌｌｙｌｏｘｙｅｔｈｙｌ  ｍｅｔｈａｃｒｙｌａｔｅ）、ヘキサン、およびカールシュテット触媒（ジビニルテトラメチルジシロキサンとクロロ白金酸（Ｈ２ＰｔＣｌ６）との反応によって形成される付加物）を充填した。その混合物を氷／水の槽中で冷却し、反応混合物の温度が−５〜５０℃の間に保たれるようにして、トリメチルシロキシプロピルヘキサメチル−トリシロキサン（ｔｒｉｍｅｔｈｙｌｓｉｌｏｘｙ  ｐｒｏｐｙｌ  ｈｅｘａｍｅｔｈｙｌ−ｔｒｉｓｉｌｏｘａｎｅ）を、滴加漏斗を介して添加した。添加の後、混合物は、乾燥空気の下で一晩、−５〜５０℃で撹拌した。ＦＴ−ＩＲは、トリメチルシロキシプロピルヘキサメチル−トリシロキサンが完全に消費されたことを示唆した。粗混合物は、１００ｍｌのメタノール中で一晩中撹拌した。ヘキサン／酢酸エチルの混合物を溶離剤として用いてシリカゲルで脱保護生成物を精製すると、所望の生成物が７９％の収率で得られた。Ｈ１  ＮＭＲ：δ６．１１（１Ｈ）、５．５４（１Ｈ）、４．２６（２Ｈ）、３．６５（２Ｈ）、３．５５（２Ｈ）、３．４２（２Ｈ）、１．９２（３Ｈ）、１．５７（４Ｈ）、０．５１（４Ｈ）、０．０６（１２Ｈ）、０．００（６Ｈ）
【００９８】
［具体的な実施例２］
市販の出発物質によるテトラシロキサンセグメント（ｎ＝３）を持つ末端ヒドロキシル官能性シリコーンメタクリレートの合成について、同じ手順に従った。Ｈ１  ＮＭＲ：δ６．１１（１Ｈ）、５．５４（１Ｈ）、４．２６（２Ｈ）、３．６５（２Ｈ）、３．５５（２Ｈ）、３．４２（２Ｈ）、１．９２（３Ｈ）、１．５７（４Ｈ）、０．５１（４Ｈ）、０．０６（１２Ｈ）、０．００（１２Ｈ）。
【化２３】
0006010807.tif 000024
【００９９】
他の類似体であるペンタシロキサンセグメント（ｎ＝４）およびヘキサシロキサン（ｎ＝５）を持つヒドロキシル官能性シリコーンメタクリレートを、それらに応じて合成できる。
【０１００】
［具体的な実施例３ａ］
以下の市販の出発物質によるテトラシロキサンセグメント（ｎ＝３）を持つ末端ジヒドロキシル官能性シリコーンメタクリレートの合成について、具体的な実施例１の場合の手順に従った。この実施例では、アリルオキシトリメチルシランの代わりに、ＴＭＳで保護された３−アリルオキシ−１，２−プロパンジオールを使用した。脱保護すると、最終生成物であるメタクリルオキシエトキシプロピルヘキサメチル−トリシロキサンプロパノキシ−１，２−プロパンジオールが得られた。
【化２４】
0006010807.tif 000025
【０１０１】
［具体的な実施例３ｂ］
ジヒドロキシ官能性シリコーンメタクリレートを調製する別の合成経路を以下に示す。合成の第２ステップおよび第３ステップを何度か繰り返すと、ある範囲の収率が、合成方式に示されている各ステップで得られた。
【化２５】
0006010807.tif 000026
【０１０２】
ステップ１：凝縮器、滴下漏斗、電磁撹拌機、窒素の入口および出口を備えた三つ口丸底フラスコに、無水トルエン（１２０ｍｌ）中にヘキサメチルトリシロキサン（２９９．４５ｇ、１．４４モル、ＧＣ純度：９９．１％）およびウィルキンソン触媒（８７．２ｍｇ、９．４２×１０−２ミリモル）を含んだ溶液を加えた。溶液を４０℃に加熱し、次いでその中に、無水トルエン（３５ｍｌ）中にアリルグリシジルエーテル（６５．２４ｇ、０．５７モル、ＧＣ純度：９９．６％）を含んだ溶液を滴加した。混合物はだんだんと少し濁った。その添加（添加に９０分間かかった）が終了した後、混合物を４０℃で１７時間撹拌した。混合物が再び透明になるのが観察された。その後、混合物を濃縮した。真空下で残留物を蒸留すると（７５〜８５℃／０．９〜１．３５トル）、エポキシド末端シランが無色液体として得られた（１４０．６ｇ、０．４４モル、収率：７７％、ＧＣ純度：９７．２％）。１Ｈ  ＮＭＲ（ＣＤ３ＯＤ）δ：４．７２（１Ｈ）、３．７５（１Ｈ）、３．４７（２Ｈ）、３．３４−３．２９（１Ｈ）、３．１３（１Ｈ）、２．７７（１Ｈ）、２．５９（１Ｈ）、１．６３（２Ｈ）、０．５８（２Ｈ）、０．１９−０．０５（１８Ｈ）。
【０１０３】
ステップ２：滴下漏斗、電磁撹拌機、乾燥空気の入口および出口を備えた三つ口丸底フラスコへ、無水ヘプタン（７０ｍｌ）中にメタクリル酸アリルオキシエチル（５３．５０ｇ、１．４４モル、ＧＣ純度：９７．０％）およびカールシュテット触媒（キシレン中に２％のＰｔ、１６３ｍｇ、８．５×１０−３ミリモル）を含む溶液を加えた。その混合物を氷−水の槽（８〜１２℃）中に保持し、その混合物中へエポキシド末端のシラン（５０．６２ｇ、１５６．９ミリモル、ＧＣ純度：９７．２％）を滴加した（添加に４０分間かかった）。次いで混合物を冷蔵庫（３〜５℃）内に１２時間保持し、その後その中にジエチルエチレンジアミン（ＤＥＥＤ、０．２ｍｌ）、およびＭＥＨＱ（８８．９ｍｇ、０．７ミリモル）を加えた。その後、混合物を濃縮した。様々な精製方法（カラムクロマトグラフィーおよび抽出）を用いて未精製残留物に対して精製を行った。全体として、５７．１６ｇ（１１６．０ミリモル、収率：７４％）のエポキシド末端シリコーンメタクリレートを無色液体として分離した。１Ｈ  ＮＭＲ（ＣＤ３ＯＤ）δ：６．１２（１Ｈ）、５．６３（１Ｈ）、４．２８（２Ｈ）、３．７５（１Ｈ）、３．６９（２Ｈ）、３．４７（４Ｈ）、３．３１（１Ｈ）、３．１３（１Ｈ）、２．７７（１Ｈ）、２．５８（１Ｈ）、１．９４（３Ｈ）、１．６２（４Ｈ）、０．５８（４Ｈ）、０．１０−０．０４（１８Ｈ）。
【０１０４】
ステップ３：凝縮器、電磁撹拌機、乾燥空気の入口および出口を備えた三つ口丸底フラスコへ、２−（メチルアミノ）エタノール（１．７０ｇ、２２．６ミリモル）とエポキシド末端のシリコーンメタクリレート（１０．０６ｇ、２０．４ミリモル）とピリジン（１．６４ｇ、２０．７ミリモル）との溶液を加えた。溶液を室温で４０分間撹拌し、その後６０Ｃで６２時間撹拌した。ＴＬＣは、制限反応物（ｌｉｍｉｔｉｎｇ  ｒｅａｃｔａｎｔ）であるエポキシド末端シリコーンメタクリレートのほとんどが反応して新しいスポットを形成したことを示唆した。その後、混合物を濃縮した。カラムクロマトグラフィー（ＥｔＯＡｃ）を用いて未精製残留物に対して精製を行って、化合物であるジヒドロキシを含んだシリコーンメタクリレート（１．６５ｇ、２．９１ミリモル、ＮＭＲによる純度：約８５％、収率：１４％）を液体として得た。１Ｈ  ＮＭＲ（ＣＤ３ＯＤ）δ：６．１２（１Ｈ）、５．６３（１Ｈ）、４．２８（２Ｈ）、３．８７（１Ｈ）、３．７０−３．６２（４Ｈ）、３．４９−３．４０（６Ｈ）、２．６５−２．４８（４Ｈ）、２．３３（３Ｈ）、１．９４（３Ｈ）、１．６４（４Ｈ）、０．５７（４Ｈ）、０．１０−０．０４（１８Ｈ）。
【０１０５】
［具体的な実施例４］
トリヒドロキシ官能性シリコーンメタクリレートは、以下の合成方式にしたがって調製できる。
【化２６】
0006010807.tif 000027
【０１０６】
凝縮器、電磁撹拌機、乾燥空気の入口および出口を備えた三つ口丸底フラスコへ、無水ＴＨＦ（２０ｍｌ）中にジエタノールアミン（２．３８ｇ、２２．６ミリモル）、エポキシド末端シリコーンメタクリレート（１０．００ｇ、２０．３ミリモル）、およびピリジン（１．６２ｇ、２０．５ミリモル）を含む混合物を加えた。混合物を６０Ｃで加熱して均質な溶液を生じさせた。混合物を６０Ｃで４４．５時間撹拌した。ＴＬＣは、制限反応物であるエポキシド末端シリコーンメタクリレートのほとんどが反応して新しいスポットを生じたことを示唆した。その後、混合物を濃縮した。カラムクロマトグラフィー（ＥｔＯＡｃ）を用いて未精製残留物に対して精製を行って、化合物であるトリヒドロキシを含んだシリコーンメタクリレート（５．０ｇ、８．３６ミリモル、ＮＭＲによる純度：約９６％、収率：４１％）を液体として得た。１Ｈ  ＮＭＲ（ＣＤ３ＯＤ）δ：６．１２（１Ｈ）、５．６３（１Ｈ）、４．２８（２Ｈ）、３．８３（１Ｈ）、３．６９（２Ｈ）、３．６３−３．５８（４Ｈ）、３．４９−３．４２（６Ｈ）、２．７８−２．５３（６Ｈ）、１．９４（３Ｈ）、１．６２（４Ｈ）、０．５８（４Ｈ）、０．１０−０．０４（１８Ｈ）。
【０１０７】
［具体的な実施例５］
以下の市販の出発物質を用いた、親水性のカルボン酸末端基とテトラシロキサンセグメント（ｎ＝３）とを持つシリコーンメタクリレートの合成について、具体的な実施例１の場合の手順に従った。この実施例では、アリルオキシトリメチルシランの代わりに３−ブテン酸を使用して、最終生成物であるメタクリルオキシエトキシプロピルヘキサメチル−トリシロキサン３−ブテン酸（ｍｅｔｈａｃｒｙｌｏｘｙｅｔｈｏｘｙｐｒｏｐｙｌ  ｈｅｘａｍｅｔｈｙｌ−ｔｒｉｓｉｌｏｘａｎｅ  ３−ｂｕｔｅｎｏｉｃ  ａｃｉｄ）を製造した。
【化２７】
0006010807.tif 000028
【０１０８】
［親水性第四アミン末端基、スルホベタイン末端基、またはホスホリルエチルアンモニウムベタイン末端基を持つテトラシロキサンメタクリレートの合成］
一般に、イオン性末端基を持つこうしたテトラシロキサンメタクリレートの合成は、３つのステップで行うことができる。最初のステップでは、ジメチルプロピルアミンテトラシロキサンモノシランを、カールシュテット触媒の存在下でテトラシロキサンジシランとジメチルアリルアミンとのヒドロシリル化反応から調製した。過剰量のジシランを用いて、モノヒドロシリル化が高収率となるようにした。第２ステップでは、ここでもヒドロシリル化触媒の存在下で、ジメチルプロピルアミンテトラシロキサンモノシランを、メタクリル酸アリルオキシエチルと反応させて、ジメチルプロピルアミン末端基を持つテトラシロキサンメタクリレートが生じるようにさせた。これは、後で、溶媒（アセトニトリルなど）中でイオン化反応させる場合の前駆体として働くことができるが、それには、クロロエタノールと反応させて第四アミン末端基を形成させる場合；５０〜６０℃で１，３−プロパンスルトンと反応させてスルホプロピルアンモニウムベタイン末端基を形成させる場合；および２−メトキシ−２−オキソ−１，３、２−ジオキサホスホランと反応させてホスホリルエチルアンモニウムベタイン末端基を形成させる場合がある。
【化２８】
0006010807.tif 000029
【０１０９】
この方法は、スルホプロピルアンモニウムベタイン末端基を持つテトラシロキサンメタクリレートの合成に関して示される非限定例（実施例６Ａ）によっていっそうよく理解できる。
【０１１０】
［具体的な実施例６Ａ］
［スルホプロピルアンモニウムベタイン末端基を持つテトラシロキサンメタクリレートモノマーの合成に関する実験の詳細］
熱電対、凝縮器、および滴加漏斗を備えた１Ｌの三つ口丸底フラスコに、１５０ｍｌの無水ペンタン中に特定量のカールシュテット触媒を含む溶液を、窒素雰囲気の下で充填した。次いでこの溶液に、３５ｇのＮ，Ｎ−ジメチルアリルアミンと２４５ｇの１，１，３，３，５，５，７，７−オクタメチルテトラシロキサンとの混合物を２時間にわたって滴加した。滴加後に、反応混合物を窒素下で室温において一晩中撹拌し、その後、減圧下でペンタンを除去した。次いで、粗生成物を真空下で分別蒸留し、７２〜７５℃／７００ｍＴｏｒｒにおける留分を回収した。次いで、７．３ｇのこの生成物、５．１ｇのアリルオキシルエチルメタクリレート、および５ｍｌの無水ペンタンを、１００ｍＬの丸底フラスコに投入した。次いでフラスコをゴム隔膜で密封し、氷／水の槽中で１５分間冷却した後、注射器を用いてある量のカールシュテット触媒を加えた。次いで反応混合物を氷／水の槽中で一晩中撹拌した。その後、ＦＴ−ＩＲはシランが完全に消費されたことを示唆した。次いで、酢酸エチル／メタノールを溶離剤として用いてシリカゲルで粗生成物を精製して、７．３ｇの生成物を無色液体として得た。５．３ｇのこのメタクリレートおよび１．０７ｇのプロパンスルトンを５ｍＬの無水塩化メチレンに溶かし、次いでその溶液を室温で一晩中撹拌した。ヘキサンで沈殿させた後、目的のメタクリレートを白色半固体として得た。１Ｈ  ＮＭＲ（ＣＤ３ＯＤ）δ：６．１２（１Ｈ）、５．６３（１Ｈ）、４．２８（２Ｈ）、３．６８（２Ｈ）、３．５４−３．４５（４Ｈ）、３．３１（２Ｈ）、３．０９（６Ｈ）、２．８７（２Ｈ）、２．１９（２Ｈ）、１．９４（３Ｈ）、１．８０（２Ｈ）、１．６０（２Ｈ）、０．５８（４Ｈ）、０．１８−０．０６（２４Ｈ）。
【０１１１】
［具体的な実施例６Ｂ］
［ホスホリルコリン末端基を持つテトラシロキサンメタクリレートモノマーの合成］
ホスホリルコリン末端基を持つテトラシロキサンメタクリレートの合成は、以下に説明するようにヒドロキシル基末端テトラシロキサンメタクリレートから調製できる。
【化２９】
0006010807.tif 000030
【０１１２】
［具体的な実施例６Ｃ］
［第四アンモニウム塩末端基を持つテトラシロキサンメタクリレートの合成］
第四アンモニウム塩末端基を持つテトラシロキサンメタクリレートは、以下に示すようにジメチルアミノ末端テトラシロキサンメタクリレートから調製できる。
【化３０】
0006010807.tif 000031
凝縮器、電磁撹拌機、および乾燥空気パージ（ｄｒｙ  ａｉｒ  ｐｕｒｇｅ）を備えた丸底フラスコに、ジメチルアミノ末端シリコーンメタクリレート（１０．１１ｇ、１８．８ミリモル）およびクロロエタノール（２．５ｍｌ、３．０１ｇ、３７．３ミリモル）を加えた。反応混合物を、乾燥空気の下で６０℃において９６時間撹拌した。溶離剤としてヘキサン／酢酸エチル（１／１（ｖ／ｖ））を用いたシリカゲルカラムで精製すると、第四アンモニウム塩末端シリコーンメタクリレートが液体として得られた。１Ｈ  ＮＭＲ（ＣＤ３ＯＤ）δ：６．ｌｌ（１Ｈ）、５．６３（１Ｈ）、４．２７（２Ｈ）、３．９８（２Ｈ）、３．６９（２Ｈ）、３．４８−３．３５（６Ｈ）、３．１６（６Ｈ）、１．９４−１．９０（３Ｈ）、１．８１（２Ｈ）、１．６４−１．５９（２Ｈ）、０．６０−０．５６（４Ｈ）、０．１８−０．０５（２４Ｈ）。
【０１１３】
［具体的な実施例７］
［ウレタン結合で共有結合しているスルホプロピルアンモニウムベタイン末端基を持つテトラシロキサンメタクリレートモノマーの合成］
【化３１】
0006010807.tif 000032
１００ｍｌのＲＢＦに、実施例２からの末端ヒドロキシル官能性シリコーンメタクリレートよび蒸留したＩＰＤＩを加えた。混合物を室温で２日間撹拌した。ＴＬＣは、開始メタクリレートが完全に消費されたことを示唆した。次いで、反応混合物を氷／水の槽で冷却し、そのフラスコにＮ，Ｎ−ジメチルエタノールアミンを加えた。得られた混合物を氷／水の槽中で一晩中撹拌した。ＦＩ−ＩＲはイソシアネートが完全に消費されたことを示した。次いで、粗生成物を、溶離剤として酢酸エチル／メタノールを用いたシリカゲルで精製して、第三アミン官能性シリコーンメタクリレートを無色粘稠液体として得た（収率６９％）。次いでこのメタクリレートを無水ジクロロメタンに溶かした。その後この溶液に、プロパンスルトンを加え、その溶液を室温で２日間撹拌した。溶媒を減圧下で除去すると、最終的なベタイン含有シリコーンモノマーが砕けやすい固体として得られた。
【０１１４】
［実施例８〜１３：］
［実施例２及び／または実施例５Ａからのモノマーを含んでいるシリコーンハイドロゲルフィルムからなるレンズの作製］
実施例２及び／または実施例５Ａからのモノマーと、コンタクトレンズ物質に一般的な他のモノマーとを含んでいる液体モノマー混合物を、表１にある重量パーセントの割合で混合する。表１に示す重量パーセントは、モノマー混合物の全重量に対する重量％である。モノマー混合物をポリプロピレンの型枠に入れ、８０℃で５０分間加熱した。フィルムを型枠から取り出し、プロパノール／水の混合物（１／１（ｖ／ｖ））で抽出し、脱イオン（ＤＩ）水中で最低４時間、水を吸収させる。含水量は、水を吸収させたレンズと乾燥レンズとの間の重量差を、水を吸収させたレンズの重量で割り、１００％を掛けて求めた。乾燥レンズは、水を吸収させる前のレンズである。透明度は目視で評価した。表１に示されているデータが示唆しているように、高シリコーン含量および高含水量の光学的に透明なシリコーンハイドロゲルフィルムは、実施例２及び／または実施例５Ａのシリコーン含有モノマーを用いて作製できる。さらに、親水性末端基を持つシリコーン含有モノマーは、レンズ配合物中の親水性成分および疎水性成分に対する効果的な相溶化剤となりうるので、実施例９と実施例１３との比較で示されるように、光学的に均質な組成物が生み出される。
【０１１５】
ＴＲＩＳは、レンズ配合物中の疎水性成分である。本発明によるシリコーン含有モノマーは、少なくとも１種の親水基を含む。ＴＲＩＳの量の一部をシリコーン含有モノマーで置き換えた場合、あるいはＴＲＩＳの全量をシリコーン含有モノマーで置き換えた場合、シリコーン含有モノマーのタイプに応じて、含水量の改善が観察される。これは、コンタクトレンズの湿潤性に対する本発明によるシリコーン含有モノマーの効果を示す。
【０１１６】
【表１】
0006010807.tif 000033
【図面の簡単な説明】
【０１１７】
【図１】Ｂは重合可能基、好ましくはエチレン性不飽和基（Ｃ＝Ｃ基と同等）であり、Ｚは親水基であり、Ｙは、コモノマー、架橋剤、マクロマーまたはプレポリマー（コンタクトレンズ配合物中に使用される１つまたは複数の重合可能基を持つ）、およびこれらの組合せである。
【図１】
0006010807.tif 000039